(57)【要約】【課題】  汗や排泄物や体液や汚物等がマットレス等の内部に浸透して不衛生になるのを防止するとともに、芯材の体圧分散効果を損なうことなく、しかも褥瘡予防に効果的なマットレスのカバー部材を提供する。【解決手段】  マットレス１等の芯材２を覆うカバー部材３として、伸縮性のある繊維布４の表面にウレタン層５を積層することで構成するようにし、このウレタン層５をポリカーボネート系ウレタンにするとともに、表面の摩擦係数を所定範囲にする。また芯材３として、低反発ウレタンフォーム層６と高密度ウレタンフォーム層７と低反発ウレタンフォーム層８の積層構造、または低反発ウレタンフォーム層と高密度ウレタンフォーム層の積層構造にし、体圧分散型にする。【選択図】      図１
2005046405.tif 000002
【特許請求の範囲】
【請求項１】
軟質ウレタンフォームからなる芯材の周囲のうち、少なくとも人体に接触する面を覆うように構成されるカバー部材であって、前記カバー部材は、伸縮性のある繊維布の表面にウレタン層を積層することで構成され、前記繊維布のＪＩＳ  Ｋ  ６７７２による破断時の伸び率は、タテ方向８０〜１５０％、ヨコ方向１５０〜２５０％であり、前記ウレタン層表面のＪＩＳ  Ｋ  ７１２５による静摩擦係数は０．６〜０．８、動摩擦係数は０．５〜０．７であることを特徴とするマットレス等のカバー部材。
【請求項２】
前記カバー部材のウレタン層は、ポリカーボネート系ウレタンであることを特徴とする請求項1に記載のマットレス等のカバー部材。
【請求項３】
前記カバー部材をマットレス等に使用した際に、マットレス等の底面となるカバー部材の部分に、滑り止め材が配設されることを特徴とする請求項1又は請求項2に記載のマットレス等のカバー部材。
【発明の詳細な説明】
【技術分野】
【０００１】
本発明は、例えば病院や介護施設等に使用されるマットレスや、車椅子用のクッション等に適したカバー部材に関する。
【背景技術】
【０００２】
従来、例えば病院や介護施設等で使用されるマットレスにおいて、汗や排泄物や体液や汚物等がマットレス内部に浸透して不衛生になるのを防止するとともに、寝たきり者等が褥瘡（床擦れ）になるのを防止するための技術として、例えばウレタンフォーム等のマット材（芯材）の周囲全体を包み込むように、非透水性で且つ非通気性の合成樹脂フィルムを貼着するようにした技術（例えば、特許文献１参照。）や、クッションスラブ基材の表面に、低反発弾性を有するクッションスラブ材を積層して芯材とし、クッションスラブ材の表面に合成樹脂フィルムを溶着または接着させる技術（例えば、特許文献２参照。）等が知られている。
また、芯材に直接合成樹脂フィルムを貼着する代わりに、芯材の周囲を、例えば塩ビレザーや合成皮革等を縫製したカバー部材でカバーリングするような技術も知られている。
【０００３】
【特許文献１】特開２０００−３４２３９０号公報
【特許文献２】特開２０００−５２４４号公報
【発明の開示】
【発明が解決しようとする課題】
【０００４】
ところが、上記技術のようにマットレスの芯材の表面に直接合成樹脂フィルムを溶着したり接着したりする方法は、芯材が体圧分散性に優れた素材であった場合でも、表面のフィルム層に伸びが確保されないと、結果的に体圧分散効果が充分に発揮されないという問題がある。
また、伸びやすいフィルム層を設けても、期間が経過して芯材がへたる等の理由により芯材を交換しようとしても、芯材だけを交換することができず、全体を交換する必要があった。
【０００５】
また、塩化ビニルレザーや合成皮革等を縫製したカバー部材でカバーリングする方法においては、褥瘡予防等のため表面の摩擦係数が重要となり、摩擦係数が少な過ぎると、例えばシーツや汗取りパッド等を併用する場合に、シーツや汗取りパッド等が滑り易くなって、シーツ等にヅレやシワが発生するようになり、褥瘡を悪化させる要因にもなりかねない。また、摩擦係数が高過ぎると、例えば電動ベッドで背上げした際にもシーツ等が全く滑らず、例えば患者の臀部から背部にかけてシーツ等が密着したままの状態となって、圧迫感を増加させる等の不具合がある。
また、特に、塩化ビニルレザーは、塩化ビニル層の伸びが小さいため、芯材の変形に充分に追従できず、芯材の体圧分散性能やクッション性能を阻害する場合がある。
【０００６】
そこで本発明は、汗や排泄物や体液や汚物等がマットレス内部に浸透して不衛生になるのを防止するとともに、芯材の体圧分散効果を損なうことなく、しかも褥瘡予防に効果的なマットレスのカバー部材を提供することを目的とする。
【課題を解決するための手段】
【０００７】
上記目的を達成するため本発明は、軟質ウレタンフォームからなる芯材の周囲のうち、少なくとも人体に接触する面を覆うように構成されるカバー部材において、前記カバー部材として、伸縮性のある繊維布の表面にウレタン層を積層することで構成するようにし、前記繊維布のＪＩＳ  Ｋ  ６７７２による破断時の伸び率を、タテ方向８０〜１５０％、ヨコ方向１５０〜２５０％とし、前記ウレタン層表面のＪＩＳ  Ｋ  ７１２５による静摩擦係数を０．６〜０．８、動摩擦係数を０．５〜０．７とした。
ここで、繊維布の破断時の伸び率が８０％未満である場合、マットレスやクッションの芯材の変形にカバー部材が充分に追従できず、マットレスやクッションの芯材の体圧分散性能やクッション性が阻害される場合がある。また、マットレスの場合は、寝姿勢を変えることにより、マットレスの幅方向について特にカバー部材の変形が大きく、伸びが要求される。従って、繊維布において、一般的に伸びやすい方向であるヨコ方向が、破断時の伸び率が１５０％以上とした。
また、繊維布の伸びが大きいと、繊維布表面に積層されているウレタン層に割れが生じやすくなる。ウレタン層が割れると、防水性が悪くなるという問題が生じるため、繊維布の破断時の伸び率をタテ方向１５０％以下、ヨコ方向２５０％以下とした。
【０００８】
そして、カバー部材表面のウレタン層により、汗や排泄物や体液や汚物等がマットレス内部に浸透するのを防止するようにし、また、芯材の変形に追随してカバー部材が伸びるようにすることで、芯材の体圧分散性が損なわれるのを防止する。また、ウレタン層の静摩擦係数や、動摩擦係数を所定範囲にすることで、褥瘡予防を有効ならしめるようにする。
この際、ウレタン層としては、非透水性であるが、透湿性を有するようにすればムレ防止等が図られて好ましく、また、抗菌剤が添加されたものにすればより好ましい。
そして、ウレタン層の形成としては、例えばウレタンフィルムを溶着させて繊維布表面に付着させても良く、接着剤を介してウレタンフィルムと織布を貼り合わせても良く、離型紙上に形成されたウレタンフィルムを織布に転写しても良く、またはウレタン溶液を繊維布表面に塗布し乾燥させても良い。
【０００９】
また、ウレタン層表面の静摩擦係数が０．６以下、または動摩擦係数が０．５以下では、例えばシーツや汗取りパッドを併用する場合に、シーツ等が滑り易くなって、シーツ等のズレまたはシワにより褥瘡を発生させ、または悪化させる要因となる。また、静摩擦係数が０．８以上または動摩擦係数が０．７以上では、例えば電動ベッドで背上げした際にもシーツ等が全く滑らず、例えば患者の臀部から背部にかけてシーツ等が密着したままの状態となって、圧迫感を増加させる。このため、静摩擦係数や動摩擦係数を上記範囲内とする。
尚、このようなカバー部材は、ファスナ等によって芯材に着脱自在にしておくことで、カバー部材が極度に汚れた場合等、取外して洗濯できるようになり、衛生的である。
【００１０】
また、本発明では、前記カバー部材のウレタン層を、ポリカーボネート系ウレタンとした。
ここで、ポリカーボネート系ウレタンは、他のポリエステル系ポリウレタンや、ポリエーテル系ウレタンに較べて加水分解しにくく、皮脂に含まれる高級脂肪酸による劣化が起きにくくて、強度的にも優れており、引裂傷が発生しにくい。
また、表面が体液等で汚れた場合でも、水、温水あるいは中性洗剤できれいにすることができ、その後、消毒用アルコールで拭けば簡単に消毒できるという利点を有している。
【００１１】
また本発明では、前記カバー部材をマットレス等に使用した際に、マットレス等の底面となるカバー部材の部分に、滑り止め材を配設するようにした。
このようにカバー部材の底面に滑り止め材を配設すれば、例えば車椅子用のクッション材等として適用する場合、車椅子から滑りにくくなって使い勝手が良い。
尚、滑り止め材としては、ドット加工等で表面に多数の樹脂製凸部を形成したもの等が適用可能である。
【００１２】
尚、本発明のカバー部材の中に収める芯材としては、例えば、順に低反発ウレタンフォーム／高密度ウレタンフォームが積層された積層体、または低反発ウレタンフォーム／高密度ウレタンフォーム／低反発ウレタンフォームが積層された積層物等があげられる。
【００１３】
このように、表面に低反発ウレタンフォーム層が形成された芯材にすることで、体圧分散が図られ、褥瘡予防などに効果的である。
ここで低反発ウレタンフォームとしては、反発弾性率（試験片上４６０ｍｍの距離から鋼球を落下させ、最高反発距離が落下距離（４６０ｍｍ）の何％であるかを測定した測定値）が２〜２０％程度のウレタンフォームが好ましい。これは２％未満であると、製造が難しく、２０％を超えると、褥瘡予防効果が少なくなるからである。
また、高密度ウレタンフォームとしては、密度が３０〜７５ｋｇ／ｍ３程度、硬さが１２０〜２００Ｎ程度、反発弾性率が３０％以上が好ましい。これは密度が高すぎたり、硬さが硬すぎると、クッション性が損なわれ、密度が低すぎたり、硬さが柔らかすぎると、底付き感が生じるとともに、反発弾性率が高すぎると、ソフト感がなくなり、反発弾性率が低すぎると、マットレスへの沈み込みが大きくなって寝心地が悪くなるからである。
この際、高密度ウレタンフォームとしては、端材のようなウレタンチップを所定サイズに裁断して接着剤等で一体化したようなフォーム材が適用可能である。
【発明の効果】
【００１４】
カバー部材表面のウレタン層により、汗や排泄物や体液や汚物等がマットレス内部に浸透するのが防止され、また、芯材の変形に追随してカバー部材が伸びるため、体圧分散性が保持される。また、摩擦係数を所定範囲内にすることで、褥瘡防止が効果的に図られる。
そして、カバー部材のウレタン層を、ポリカーボネート系ウレタンとすることで、引裂き等にも強くなり、耐久性の向上が図れるとともに、表面が体液等で汚れた場合でも、水や温水や中性洗剤できれいにした後、消毒用アルコール等で拭けば簡単に消毒できる。
【００１５】
また、カバー部材をマットレス等に使用した際に、マットレス等の底面となるカバー部材の部分に滑り止め材を配設すれば、例えば車椅子用のクッション材等として適用する場合など、車椅子から滑りにくくなって使い勝手が良い。
【発明を実施するための最良の形態】
【００１６】
本発明の実施の形態について添付した図面に基づき説明する。
ここで図１は本発明に係るカバー部材が使用されるマットレスの説明図、図２はカバー部材の断面図、図３は芯材の断面図、図４は車椅子用クッション材の説明図である。
【００１７】
本発明に係るマットレス等のカバー部材は、汗や排泄物や体液や汚物等がマットレス内部に浸透して不衛生になるのを防止するとともに、芯材の体圧分散効果を損なうことなく、しかも褥瘡予防に効果的なカバー部材として構成され、特に病院や介護施設等のマットレスや、車椅子用のクッション材に使用すれば好適なようにされている。
【００１８】
すなわち、図１に示すように、本マットレス１は、軟質ウレタンフォーム材からなる芯材２と、この芯材２の周囲を着脱自在に覆うカバー部材３を備えており、芯材２は体圧分散型として構成されるとともに、カバー部材３は、芯材２の体圧分散性が損なわれることなく、また、寝たきり者等が使用しても、汗や排泄物や体液や汚物等が芯材２の内部に浸透して不衛生にならないように配慮されている。
そして、カバー部材３は、図２に示すように、繊維布４の表面にウレタン層５が積層されたものとしている。
【００１９】
前記繊維布４は、天然繊維や合成繊維の織布や編布等を使用することができ、本実施例では、合成繊維を使用するとともに、ＪＩＳ  Ｋ  ６７７２による破断時の伸び率が、タテ方向で８０〜１５０％、ヨコ方向で１５０〜２５０％のものとしている。
【００２０】
前記ウレタン層５は、前記繊維布４の表面に積層され、本実施例ではポリカーボネート系ウレタンとしている。そして、このようなポリカーボネート系ウレタンは、ポリウレタン成分を構成する高分子ポリオール成分としてポリカーボネートポリオールを使用し、このようなポリオール成分とイソシアネート成分との反応によって得ることができる。
【００２１】
ポリカーボネートポリオールを合成する際に用いる低分子量グリコールとしては、エチレングリコール、ジエチレングリコール、トリエチレングリコール、プロピレングリコール、１，３−プロパンジオール、２−メチル−１，３−プロパンジオール、２，２−ジエチル−１，３−プロパンジオール、１，３−ブチレングリコール、１，４−ブタンジオール、２−メチル−１，４−ヘキサメチレングルコール、３−メチル−１，５−ペンタンジオール、１，６−ヘキサンジオール、１，８−オクタンジオール、２−メチル−１，８−オクタンジオール、２，７−ジメチル−１，８−オクタンジオール、１，９−ノナンジオール、２，８−ジメチル−１，９−ノナンジオール、１，１０−デカンジオールなどの炭素系２〜１５程度の脂肪酸ジオール；１，４−シクロヘキサンジオール、シクロヘキサンジメタノール、ジメチルシクロオクタンジオールなどの脂環式ジオール；１，４−ビズ（β−ヒドロキシエトキシ）ベンゼンなどの芳香族二価アルコールなどを挙げることができる。
【００２２】
これらのジオールは単独で使用しても良く、また２種以上を併用しても良い。さらに、これらのジオールとともに、３官能以上の水酸基を有するポリオール化合物を使用しても良い。そのようなポリオール化合物としては、例えばグリセリン、トリメチロールエタン、トリメチロールプロパン、トリメチロールブタン、ブタントリオール、ヘキサントリオール、ペンタエリスルトリオールなどを挙げることができる。これらのポリオール化合物は、単独で使用しても良く、２種以上を併用しても良い。
【００２３】
一方、イソシアネート化合物としては特に制限されるものではなく、従来からポリウレタンの製造に使用されている分子中にイソシアネート基を有する公知の脂肪族、脂環族、芳香族有機ジイソシアネートのいずれであっても使用することができる。
このようなイソシアネート化合物としては、例えば、トルエンジイソシアネート、４，４’−ジフェニルメタンジイソシアネート、イソホロンジイソシアネート、トリレンジイソシアネート、ｐ−フェニレンジイソシアネート、１，５−ナフタレンジイソシアネート、キシレンジイソシアネート、ヘキサメチレンジイソシアネート、４，４’−ジシクロヘキシルメタンジイソシアネート、３，３’−ジクロロ−４，４’−ジフェニルメタンジイソシアネート、水素化キシリレンジイソシアネートなどが挙げられる。これらの有機イソシアネート化合物は、単独で使用しても良く、また２種以上を併用しても良い。
【００２４】
また、本実施例では、このようなポリカーボネート系ウレタンに、例えば銀等の無機系抗菌剤やリン酸エステル等の有機系抗菌剤を添加するようにしている。
また、必要に応じて更に別の添加物を配合することも可能である。
【００２５】
そして、上記のポリカーボネートポリオールとイソシアネート化合物との反応で得られたウレタン溶液を、そのまま繊維布４の表面にロールコーター等で塗布してウレタン層５を形成しても良く、上記ウレタン溶液をナイフコーター等を使用してフィルム状に成形し、このフィルムを繊維布４にフレームラミネートなどで溶着するようにしても良い。
因みに、本実施例では、フィルム状にしたポリカーボネート系ウレタンフィルムを溶着することで、生産性の向上を図っている。
この際、ウレタン層表面のＪＩＳ  Ｋ  ７１２５による静摩擦係数が０．６〜０．８、動摩擦係数が０．５〜０．７になるようにしている。
【００２６】
一方、前記芯材２は、図３に示すように、上層の低反発ウレタンフォーム層６と中層の高密度ウレタンフォーム層７と下層の低反発ウレタンフォーム８の三層が積層された体圧分散型の芯材２とされている。
【００２７】
そして、低反発ウレタンフォーム層６としては、ウレタンフォームの反発弾性率が２〜２０％程度のものとし、より好ましくは密度が４０〜９０ｋｇ／ｍ３程度のものとする。これは、密度が４０ｋｇ／ｍ３未満では、体の沈み込みが速く、寝心地が悪くなる場合があり、密度が９０ｋｇ／ｍ３を超えると、体の沈み込みが遅く、寝姿勢が安定するまで時間がかかる傾向になるからである。
【００２８】
また、高密度ウレタンフォーム層７としては、底付き感を防止し、しかもクッション性やソフト感を得るため、ウレタンフォームの密度が３０〜７５ｋｇ／ｍ３程度、硬さが１２０〜２００Ｎ程度、反発弾性率が３０％以上としている。
また、本実施例では、高密度ウレタンフォーム層７として、端材などのウレタンチップを所定サイズに裁断して接着剤等で一体化したようなフォーム材を使用している。これは、ウレタンチップを所定サイズに裁断して一体化したようなフォーム材は耐久性に優れてへたりにくく、また、硬さが適切であるため、底付き感を生じることがなく、クッション性も良好であるためである。
尚、本実施例のマットレス１では、上、下層の低反発ウレタンフォーム層６、８の厚みをそれぞれ２０ｍｍ、中間の高密度ウレタンフォーム層７の厚みを４０ｍｍとしている。
【００２９】
そして、各ウレタンフォーム層６，７，８の積層方法としては、接着剤ラミネートや、フレームラミネート、熱ラミネートなどが使用出来るが、接着剤を用いたラミネートの場合、環境及び安全性の面から水性エマルジョン系接着剤を用いることが好ましい。
【００３０】
以上のような芯材２の周囲を、ファスナ等により着脱自在にしたカバー部材３で覆って構成されるマットレス１は、カバー部材３が芯材２の表側の低反発ウレタンフォーム層６に追従した伸びや柔軟性を有しているため、体圧分散性が損なわれることなく、また、カバー部材３のウレタン層５によって、汗や排泄物や体液や汚物等がマットレス内部に浸透するのが防止される。また、ウレタン層５表面の所定範囲内の摩擦係数によって、褥瘡の起きにくいマットレス１にされている。
また、汚れが激しい場合には、カバー部材３を取外して洗濯できるため衛生的である。
更に、ウレタン層５のポリカーボネート系ウレタンは加水分解しにくく、引裂き強度に優れているため、表面の傷の発生を防止でき、しかも皮脂に含まれる高級脂肪酸による劣化が起きにくいため耐久性の向上が図られている。
【００３１】
ところで、図４（ａ）は上記マットレス１と同様の構成の車椅子用クッション材１０において、カバー部材３の底面に滑り止め材１１を縫着した例を示す説明図である。
この滑り止め材１１は、本実施例では、図４（ｂ）に示すように、カバー部材３をマットレス等に使用した際に、マットレス等の底面となるカバー部材３の部分にドット加工等により多数の樹脂製の凸部１３を形成したものであり、凸部１３形成側を裏側に向けて縫着することにより、クッション材１０とクッション材１０を支持する床面等とが滑りにくくなるようにしたものである。
因みに、クッション材１０の場合の芯材２は、上層の低反発ウレタンフォーム層と下層の高密度ウレタンフォーム層の二層構造であり、本実施例では、上層の低反発ウレタンフォーム層の厚みが３０ｍｍ程度、下層の高密度ウレタンフォーム層の厚みが２０ｍｍ程度としている。
【００３２】
尚、本発明は以上のような実施形態に限定されるものではない。本発明の特許請求の範囲に記載した事項と実質的に同一の構成を有し、同一の作用効果を奏するものは本発明の技術的範囲に属する。
例えば、マットレス１やクッション材１０の形状や厚み等は例示である。また、クッション材の使用目的等も任意である。
【産業上の利用可能性】
【００３３】
マットレスやクッション材の芯材として、少なくとも上層に低反発ウレタンフォーム層が含まれる軟質ウレタンの積層構造にし、その周囲をカバー部材で被覆するとともに、このカバー部材として、所定の伸び率を有する繊維布の表面にポリカーボネート系ウレタン層を形成し、このウレタン層表面の摩擦係数を所定範囲にすることで、寝たきり者等が褥瘡（床擦れ）になるのを予防することができ、また、汗や排泄物や体液や汚物等がマットレス内部に浸透して不衛生になるのが防止される。このため、病院や介護施設等で使用されるマットレスや、車椅子用のクッション材などに好適である。
【図面の簡単な説明】
【００３４】
【図１】本発明に係るカバー部材が使用されるマットレスの説明図
【図２】カバー部材の断面図
【図３】芯材の断面図
【図４】車椅子用クッション材の説明図で、（ａ）は全体図、（ｂ）は滑り止め材の裏面図
【符号の説明】
【００３５】
１…マットレス、２…芯材、３…カバー部材、４…繊維布、５…ウレタン層、１０…クッション材、１１…滑り止め材。
【図１】
2005046405.tif 000003
【図２】
2005046405.tif 000004
【図３】
2005046405.tif 000005
【図４】
2005046405.tif 000006